КЕРАМИЧЕСКАЯ МАССА ДЛЯ ИЗГОТОВЛЕНИЯ СТЕНОВЫХ МАТЕРИАЛОВ
CERAMIC MIXTURE FOR MAKING WALL MATERIALS

Изобретение относится к промышленность строительных материалов и касается составов керамических масс для изготовления стеновых материалов.
Известна керамическая масса, включающая, мас.%: глинистое сырье (гидрослюдистую монтмориллонитовую глину 30,0-50,0; каолин 10,0-40,0); шлак ТЭС 10,0-23,0 [1].
Задачей изобретения является повышение прочности стеновых материалов, полученных из керамической массы.
Технический результат достигается тем, что керамическая масса для изготовления стеновых материалов, содержащая глинистое сырье и ишак ТЭС, дополнительно включает природный гипс, фосфат кальция, жидкое калиевое стекло, кварцевый песок при следующем соотношении компонентов, мас.%: глинистое сырье 84,6-85,4; шлак ТЭС 6,0-7,0; природный гипс 0,08-0,14; фосфат кальция 1,4-2,2; жидкое калиевое стекло 0,06-0,12; кварцевый песок 6,0-7,0.
Для приготовления керамической массы могут быть использованы любые глины, в том числе лессы, бентониты.
В таблице приведены составы керамической массы для изготовления стеновых материалов.
Таблица
Компоненты
Состав, мас.%:
1
2
3
Глинистое сырье
85,4
85,0
84,6
Шлак ТЭС
6,0
6,5
7,0
Природный гипс
0,08
0,11
0,14
Фосфат кальция
1,4
1,8
2,2
Жидкое калиевое стекло
0,12
0.09
0,06
Кварцевый песок
7,0
6,5
6,0
Предел прочности изделий на сжатие, МПа
не менее 15
не менее 15
не менее 15
Компоненты дозируют в требуемых количествах, смешивают и готовят керамическую массу с влажностью 18-26%. Из полученной массы формуют кирпич (камни), который сушат до влажности не более 6% и обжигают при температуре 980-1140°С.
Источники информации
1. UA 9741, 1996.